(57)【要約】  本発明は、ナノ粒子状ＩＲ吸収剤調製物によりポリマー組成物を製造する方法、並びに本方法により製造されたポリマー組成物に関する。このポリマー組成物を例えば熱管理又は農業で使用することも、同様に本発明の対象である。本発明のさらなる対象は、成形部材、とりわけ前記ポリマー組成物を含有するシートである。【特許請求の範囲】
【請求項１】
以下の方法工程
ａ．ポリマー溶融物を作製する工程、
ｂ．液状担体媒体と、その中に分散されたナノ粒子状ＩＲ吸収剤とを含有する調製物を作製する工程、
ｃ．ポリマー溶融物（ａ）と、調製物（ｂ）とを混合する工程、
ｄ．混合物（ｃ）を加工する工程、
を有する、ポリマー組成物の製造方法。
【請求項２】
前記ポリマー溶融物が、１つ又は複数の熱可塑性ポリマーを含有することを特徴とする、請求項１に記載の方法。
【請求項３】
前記熱可塑性ポリマーを、ポリオレフィン、ポリオレフィンコポリマー、ポリビニルアルコール、ポリビニルエステル、ポリビニルアルカナール、ポリビニルケタール、ポリアミド、ポリイミド、ポリカーボネート、ポリカーボネートブレンド、ポリエステル、ポリエステルブレンド、ポリ（メタ）アクリレート、ポリ（メタ）アクリレート−スチレンコポリマーブレンド、ポリ（メタ）アクリレート−ポリビニリデンフルオリドブレンド、ポリウレタン、ポリスチレン、スチレンコポリマー、ポリエーテル、ポリエーテルケトン、ポリスルホン、ポリビニルクロリドから選択する、請求項２に記載の方法。
【請求項４】
調製物（ｂ）の作製を、ナノ粒子状ＩＲ吸収剤のプラズマ合成によって行う、請求項１から３までのいずれか１項に記載の方法。
【請求項５】
調製物（ｂ）の作製を、担体媒体中のＩＲ吸収剤を微粉砕することによって行う、請求項１から３までのいずれか１項に記載の方法。
【請求項６】
担体媒体中のＩＲ吸収剤の微粉砕をミル粉砕により行う、請求項５に記載の方法。
【請求項７】
微粉砕のため、ＩＲ吸収剤を最初は非ナノ粒子状の形態で使用する、請求項５又は６に記載の方法。
【請求項８】
前記ナノ粒子状ＩＲ吸収剤が、最大２００ｎｍの質量平均粒子直径を有する、請求項１から７までのいずれか１項に記載の方法。
【請求項９】
調製物（ｂ）の固体含分が、調製物（ｂ）の全質量に対して少なくとも１質量％である、請求項１から８までのいずれか１項に記載の方法。
【請求項１０】
ナノ粒子状ＩＲ吸収剤の含分が、調製物（ｂ）の全固体含分に対して少なくとも１質量％である、請求項１から９までのいずれか１項に記載の方法。
【請求項１１】
前記ナノ粒子状ＩＲ吸収剤が、金属ホウ化物、ＡＴＯ、ＩＴＯ、ナノスケールのカーボンブラック、又はこれらの物質の混合物であることを特徴とする、請求項１から１０までのいずれか１項に記載の方法。
【請求項１２】
前記金属ホウ化物が、一般式ＭＢ6
［式中、Ｍは金属成分を表す］
の六ホウ化物であることを特徴とする、請求項１１に記載の方法。
【請求項１３】
前記液状担体媒体が、アルキルカルボン酸及びアリールカルボン酸のエステル、アリールカルボン酸と、アルカノールとの水素化エステル、一価若しくは多価のアルコール、エーテルアルコール、ポリエーテルポリオール、エーテル、非環状及び環状の飽和炭化水素、鉱油、鉱油誘導体、シリコーン油、非プロトン性極性溶剤、又はこれらの混合物から選択されていることを特徴とする、請求項１から１２までのいずれか１項に記載の方法。
【請求項１４】
前記液状担体媒体が、ポリオレフィンワックス、及びポリオレフィンコモノマーワックスから選択されている、請求項１から１２までのいずれか１項に記載の方法。
【請求項１５】
前記担体媒体が、エチレングリコール、グリセリン、１，３−プロパンジオール、１，４−ブタンジオール、エチレングリコールモノメチルエーテル、エチレングリコールジメチルエーテル、エチレングリコールジエチルエーテル、非環状若しくは環状のエーテル、ポリエーテルポリオール、低沸点性アルコール、若しくは沸点が２００℃未満の炭化水素、又は上記担体媒体の混合物から選択されている、請求項１３に記載の方法。
【請求項１６】
調製物（ｂ）の沸点及び／又は発火点が、混合（ｃ）に用いられる加工温度を上回る、請求項１から１５までのいずれか１項に記載の方法。
【請求項１７】
調製物（ｂ）の沸点が、混合（ｃ）に用いられる加工温度を下回る、請求項１から１５までのいずれか１項に記載の方法。
【請求項１８】
混合（ｃ）が、担体媒体を分離しながら行われることを特徴とする、請求項１から１７までのいずれか１項に記載の方法。
【請求項１９】
ポリマー溶融物にさらなる成分として、着色剤、抗酸化剤、光安定剤、ＵＶ吸収剤、立体障害性アミン光安定剤、ニッケル失活剤、金属失活剤、強化材、充填材、曇り防止剤、殺生剤、酸捕捉剤、帯電防止剤、長波ＩＲ照射のためのさらなるＩＲ吸収剤、例えばカオリン、凝集防止剤、例えばＳｉＯ2、光散乱剤、例えばＭｇＯ又はＴｉＯ2、無機又は有機の反射材から選択される添加剤を添加する、請求項１から１８までのいずれか１項に記載の方法。
【請求項２０】
ポリマー溶融物（ａ）の作製、及び前記ポリマー溶融物と調製物（ｂ）との混合（ｃ）を、押出成形法又は混練法の範疇で行う、請求項１から１９までのいずれか１項に記載の方法。
【請求項２１】
請求項１から２０までのいずれか１項に記載の方法により製造された、ポリマー組成物。
【請求項２２】
熱管理における、請求項２０に記載の方法によるポリマー組成物の使用。
【請求項２３】
農業における、請求項２０に記載の方法によるポリマー組成物の使用。
【請求項２４】
温室用シートのための、請求項２０に記載の方法によるポリマー組成物の使用。
【請求項２５】
サイレージシート、巻伸ばし式サイレージシート、包装シート、又は重荷用袋としての、請求項２０に記載の方法によるポリマー組成物の使用。
【請求項２６】
１〜７つの層を有する、請求項２０に記載の方法によるポリマー組成物を含有するシート。
【請求項２７】
厚さが最大５００μｍである、請求項２６に記載の、又は請求項２０に記載の方法によるポリマー組成物を含有するシート。
【発明の詳細な説明】
【技術分野】
【０００１】
本発明は、ナノ粒子状ＩＲ吸収剤調製物を用いてポリマー組成物を製造する方法、並びにこのようにして製造されたポリマー組成物に関する。このようなポリマー組成物の使用、例えば熱管理、又は農業での、とりわけ温室シートとしての使用も、同様に本発明の対象である。本発明のさらなる対象は、このようなポリマー組成物を含有する成形体、とりわけシートである。
【０００２】
更に、本発明の実施態様は、特許請求の範囲、明細書および実施例から確認することができる。本発明による対象の前述の特徴、及び以下でなお説明されるべき特徴は、そのつど具体的に記載された組み合わせにおいて使用可能であるだけでなく、本発明の範囲から離れることなく、別の組み合わせにおいても使用可能である。好ましい、若しくは極めて好ましいのは、全ての特徴が好ましい、若しくは極めて好ましい意味を有する、本発明の実施態様である。
【０００３】
EP 1 554 924 A1は、農業又は造園業の分野で、熱照射遮蔽材料を記載している。このような材料は、樹脂基材と、樹脂に分散されている微粒子製充填材とから成る層を有する。前記微粒子は例えば、六ホウ化ランタン、又はアンチモンドープされた酸化スズである。
【０００４】
EP 1 865 027 A1には、金属ホウ化物微粒子を含有するポリカーボネート組成物が記載されている。EP 1 865 027 A1に記載されている、このようなポリカーボネート組成物から成る成形体は、窓及び屋根用の材料として、又は農業におけるシートとして使用できる。
【０００５】
GB 2 014 513 Aは、温室用材料として使用可能な、透明な熱可塑性積層体を記載している。この積層体は少なくとも２つの層を有し、ここで最も下の層は高いＵＶ耐性を有し、その他の層はＩＲ照射に対して不透過性である。
【０００６】
AllinghamはUS 4,895,904で、ポリマー製のプレート又はホイル、及びこれらの温室における使用を記載している。このようなプレート又はシートは、ＮＩＲ領域で吸収性又は反射性の微粒子成分を含む。これらのプレート又はシートは、光合成に関わる光線の少なくとも７５％の割合に対して透明である。微粒子状成分としては、酸化物又は金属が使用される。さらには、プレート又はシート中にＵＶ安定化剤が含まれている。
【０００７】
熱照射、とりわけ日光の熱照射を、例えば建物、自動車、倉庫、又は温室の表面を通じて過度に受けると、とりわけ太陽光線照射量が多い地域では、しばしば内部温度が顕著に上昇する。この熱作用の上昇は温室の場合、温室で保護されている植物の収穫に対して否定的に作用する。
【０００８】
しかしながら熱照射の遮断によって、太陽光スペクトルの他の領域が同様に減衰しないことがしばしば望ましい。とりわけ、温室シートによる熱照射遮断の際には、熱照射の効果的な遮断の他に、可視スペクトル範囲での高い透明性が求められ、とりわけ可視スペクトルの範囲では、このことは植物の光合成過程にとって重要である。よってまさにこの適用の場合には、熱保護による材料の濁りは非常に僅かしか許容されない。と言うのも、ほんのわずかな透明性の上昇であっても、通常は明らかな収穫の上昇につながるからである。
【０００９】
よって本発明の課題は、光の作用時に熱照射に対する、とりわけ例えば温室の表面への太陽照射に対する遮蔽を提供することであり、また可視光に対して高い透明性と同時に効果的な熱照射遮蔽を保証することである。
【００１０】
これらの課題及び他の課題は後述するように、以下の方法工程
ａ．ポリマー溶融物を作製する工程、
ｂ．液状担体媒体と、その中に分散されたナノ粒子状ＩＲ吸収剤とを含有する調製物を作製する工程、
ｃ．ポリマー溶融物（ａ）と、調製物（ｂ）とを混合する工程、
ｄ．混合物（ｃ）を加工する工程、
を有する、ポリマー組成物の製造方法により解決される。
【００１１】
本願の意味合いにおいてナノ粒子状ＩＲ吸収剤とは、一般的に最大２００ｎｍ、好適には最大１００ｎｍの質量平均粒子直径を有する粒子である。好ましい粒径範囲は、４〜１００ｎｍ、とりわけ５〜９０ｎｍである。このような粒子は通常、その大きさ、サイズ分布、及び形態に関して高い均一性を有することによって特徴付けられる。ここで粒径は例えば、ＵＰＡ法（Ultrafine Particle Analyzer）によって、例えばレーザー散乱法（laserlight back scattering）によって測定できる。
【００１２】
ＩＲ範囲（約７００〜１２０００ｎｍ）、好適には７００〜１５００ｎｍのＮＩＲ範囲、特に好ましくは９００〜１２００ｎｍの範囲では、ナノ粒子ＩＲ吸収剤は、著しい吸収性を有する。約４００ｎｍ〜７６０ｎｍの可視スペクトル範囲では、ナノ粒子状ＩＲ吸収剤は、僅かな吸収性しか有さない。
【００１３】
一般的に、材料の後にあるものが比較的はっきりと見えれば、その材料は透明である（例えば窓ガラス）。本発明の範囲において透明性とは、可視スペクトル範囲で透明な材料を通して光がほとんど散乱しない光学的透明性を意味する。
【００１４】
濁り（ヘイズ（Haze））の測定は、ヘイズ測定装置、例えばBykgardner社のものを使用できる。この装置は、積分球の前に位置する管からなる。濁りの測定は、ASTM D1003-7に従って行うことができ、例えばEP 1 529 632 A1で言及されている。
【００１５】
本発明による製造方法を行う温度条件と圧力条件は通常、使用されるポリマー及び担体媒体に依存し、よって幅広い範囲で変わりうる。ポリマー溶融物（ａ）の作製は通常、１００〜３００℃、好ましくは１００〜２５０℃の温度で行う。調製物（ｂ）の作製は通常、０〜１５０℃、好ましくは１０〜１２０℃の温度で行う。
【００１６】
工程ｃにおける調製物とポリマー溶融物との混合は通常、１００〜３００℃の温度、好ましくは１００〜２５０℃の温度で行う。この混合は工程ｄで通常、１００〜３００℃の温度、好ましくは１００〜２５０℃の温度で行われる。本発明による方法のすべての工程は、常圧（１ａｔｍ）で、また最大１００ｂａｒで、又はやや減圧下で行うこともできる。
【００１７】
ポリマー溶融物（ａ）を作製するためにはもちろん、１つ又は複数のポリマーを、例えばポリマー混合物又はブレンドの形で使用できる。
【００１８】
本発明による方法の好ましい態様では、ポリマー溶融物（ａ）を作製するためのポリマーとして、熱可塑性ポリマーを選択する。
【００１９】
熱可塑性ポリマーとして考慮されるのは、オリゴマー、ポリマー、イオノマー、デンドリマー、コポリマー、例えばブロックコポリマー、グラフトコポリマー、星型ブロックコポリマー、ランダムブロックコポリマー、又はこれらの混合物である。一般的に熱可塑性ポリマーは、質量平均分子量Ｍwが、３，０００〜１，０００，０００ｇ／ｍｏｌである。Ｍwは好ましくは、１０，０００〜１００，０００ｇ／ｍｏｌ、極めて好ましくは２０，０００〜５０，０００ｇ／ｍｏｌ、とりわけ２５，０００〜３５，０００ｇ／ｍｏｌである。
【００２０】
熱可塑性ポリマーとして挙げられるのは、まずポリオレフィン、とりわけポリプロピレンとポリエチレン、ポリオレフィンコポリマー、とりわけエチルビニルアセテートコポリマー、ポリテトラフルオロエチレン、エチレン−テトラフルオロエチレンコポリマー、ポリビニリデンフルオリド（ＰＶＤＦ）、ポリビニルクロリド（ＰＶＣ）、ポリビニリデンクロリド、ポリビニルアルコール、ポリビニルエステル、ポリビニルアルカナール、ポリビニルケタール、ポリアミド、ポリイミド、ポリカーボネート、ポリカーボネートブレンド、ポリエステル、ポリエステルブレンド、ポリ（メタ）アクリレート、ポリ（メタ）アクリレート−スチレンコポリマーブレンド、ポリ（メタ）アクリレート−ポリビニリデンフルオリドブレンド、ポリウレタン、ポリスチレン、スチレンコポリマー、ポリエーテル、ポリエーテルケトン、ポリスルホン、及びこれらのポリマーの混合物である。好ましくは、ポリエチレン、ＰＶＣ、又はＰＶＤＦを使用する。
【００２１】
ポリマー溶融物は、当業者に公知の任意の方法によって、例えばポリマーの溶融によって作製できる。ここでポリマーは溶融前に、粉末やペレットの形で存在していてよい。ポリマーは好ましくは、ペレットの形で存在する。溶融は好ましくは、押出機又はカレンダー成形機で行う。
【００２２】
ポリマー組成物を製造するために本発明による方法は工程（ｂ）に、液状の担体媒体（この中にナノ粒子状のＩＲ吸収剤が分散されている）を作製する工程を有する。これはつまり担体媒体が、工程（ｂ）及び（ｃ）でその都度使用される圧力条件及び温度条件で液体であるということである。本発明の範疇において液状担体媒体とは、さらさらの液状〜ペースト状／クリーム状〜ゲル状にまで達するレオロジー特性を有する担体媒体と理解される。「流動性化合物」は通常、液体よりもより高い粘性を有するが、自立性ではない、すなわち形態を安定させる覆い無しでは与えられた形を維持できない。本発明の範疇において液状担体媒体という用語は、流動性成分も包含する。このような調製物の粘度は例えば、約１〜６０，０００ｍＰａｓの範囲である。
【００２３】
ナノ粒子状ＩＲ吸収剤が分散された液状担体媒体を用いる利点は、固体状態（例えば粉末として）のナノ粒子状ＩＲ吸収剤を用いる場合と比較して、通常、比較的大きなアグロメレートが生じることなく、ポリマー組成物中でナノ粒子状ＩＲ吸収剤の明らかにより均質な分布が達成できることである。つまり比較的大きなアグロメレートは通常、可視光散乱が不所望に強化されることにつながり、またナノ微粒子状ＩＲ吸収剤の細かい均質な分布は、改善されたＩＲ照射吸収性につながる。
【００２４】
担体媒体として適しているのは例えば、室温で液状であり、好ましくは酸素と反応しない多くの有機溶剤である。これらの溶剤は好ましくは、ほぼ中性のｐＨ値を有する。
【００２５】
ここであり得る担体媒体としては例えば以下のものが挙げられる：
アルキルカルボン酸及びアリールカルボン酸のエステル、
アリールカルボン酸と、アルカノールとの水素化エステル、
一価若しくは多価のアルコール、
エーテルアルコール、
ポリエーテルポリオール、
エーテル、
非環状及び環状の飽和炭化水素、
鉱油、
鉱油誘導体、
シリコーン油、
非プロトン性極性溶剤、
又はこれらの担体媒体の混合物である。ここで担体媒体として好ましくは、エチレングリコール、グリセリン、１，３−プロパンジオール、１，４−ブタンジオール、エチレングリコールモノメチルエーテル、エチレングリコールジメチルエーテル、エチレングリコールジエチルエーテル、非環状若しくは環状のエーテル、ポリエーテルポリオール、低沸点性（沸点が２００℃未満）のアルコール、とりわけ１−ブタノール、２−ブタノール、又は沸点が２００℃未満の炭化水素、又は上記の好ましい担体媒体の混合物を使用する。
【００２６】
さらに、あり得る担体媒体としては、ワックスが考えられる。好ましくは担体媒体として、ポリオレフィンワックス、及びポリオレフィンコモノマーワックスが使用でき、とりわけエチレン−ホモポリマーワックス、モンタンワックス、酸化され、微粉砕されたＰＥワックス、メタロセンＰＥワックス、エチレンコポリマーワックス、例えばLuwax（登録商標）の製品、BASF SE社の製品一覧参照。
【００２７】
担体媒体は一般的に、市販で手に入る。
【００２８】
本発明による方法の好ましい実施態様では、担体媒体は常圧で５０〜１２０℃の温度範囲、好ましくは９０〜１１０℃の温度範囲で液状である。ここで担体媒体はとりわけ、ＰＥワックスである。
【００２９】
本発明によれば工程（ｂ）からの調製物に、ナノ粒子状ＩＲ吸収剤を分散させる。これはつまり、ナノ粒子状ＩＲ吸収剤が担体媒体中に均一に、細かく分布されて存在しているということである。このような分散化は、ナノスケールのＩＲ吸収剤が、５００ｎｍ超のアグリゲート又は粒子をほとんど形成しないことによって得られる。好ましくは３００ｎｍ超のアグリゲート又は粒子が存在せず、極めて好ましくは２００ｎｍ超のアグリゲート又は粒子が存在しない。相互に分離した粒子はとりわけ、少なくとも２００ｎｍという平均距離で存在する。本発明による方法の工程（ｂ）からの組成物の一実施態様では、粒子の９０％超が、２００ｎｍ未満の平均粒径を有する。さらなる好ましい実施態様では、粒子の９５％超が２００ｎｍ未満の平均粒径を有する。さらなる実施態様では、粒子の９９％超が２００ｎｍ未満の平均粒径を有する。さらなる好ましい実施態様では、粒子の１０％未満、特に好ましくは粒子の５％未満は、最も近くにある粒子との最小距離が、少なくとも５０ｎｍ、好ましくは少なくとも１００ｎｍ、さらに好ましくは少なくとも２５０ｎｍ、及びとりわけ好ましくは少なくとも５００ｎｍである。
【００３０】
ここでこの粒子は、任意の形状を有していてよい。例えば、球状、棒状、フレーク状の粒子、又は不規則な形状の粒子があり得る。また、バイモーダル又はマルチモーダルな粒径分布を有するナノスケールのＩＲ吸収剤も使用できる。粒子分布は例えば、共焦レーザー走査顕微鏡によって調べられる。この手法は例えば、"Confocal and Two-Photon Microscopy" Alberto Diaspro編; ISBN 0-471-40920-0, Wiley-Liss, a John Wiley & Sons, Inc. Publication、第２章、19〜38頁、及びそこで引用されている文献に記載されている。粒径（分布）の測定はさらにまた、電子顕微鏡法（ＴＥＭ）を用いても可能である。
【００３１】
工程（ｂ）で調製物に分散されて担体媒体中に存在するナノ粒子状ＩＲ吸収剤として、本発明による方法の範囲では、例えばカーボンブラック、金属ホウ化物、又はドープされた酸化スズを挙げることができる。
【００３２】
ＩＲ吸収剤として好ましくは、アンチモン若しくはインジウムでドープされたナノ粒子状のスズ酸化物（ＡＴＯ又はＩＴＯ）、又はナノ粒子状の金属ホウ化物（ＭＢx、ｘ＝１〜６）、とりわけアルカリ土類金属ホウ化物、又は希土類金属ホウ化物を使用する。特に好ましいのは、ナノ粒子状の希土類金属ホウ化物である。極めて特に好ましいのは、記号式ＭＢ6の金属六ホウ化物、とりわけＭがＬａ、Ｐｒ、Ｎｄ、Ｃｅ、Ｔｂ、Ｄｙ、Ｈｏ、Ｙ、Ｓｍ、Ｅｕ、Ｅｒ、Ｔｍ、Ｙｂ、Ｌｕ、Ｓｒ、Ｃａのものである。同様に好ましい金属ホウ化物ＭＢ2は、とりわけＭがＴｉ、Ｚｒ、Ｈｆ、Ｖ、Ｔａ、Ｃｒ、Ｍｏのものである。さらなる適切な金属ホウ化物は、Ｍｏ2Ｂ5、ＭｏＢ、Ｗ2Ｂ5である。極めて秀逸なＩＲ吸収剤は、ナノ粒子状の六ホウ化ランタンである（ＬａＢ6）。もちろん上記ナノ粒子状物質の混合物も、ＩＲ吸収剤として適している。ナノ粒子状ＬａＢ6は市販で手に入るか、又はWO 2006/134141若しくはWO2007/107407の方法に従って製造できる。ナノ粒子状ＩＴＯ又はＡＴＯは、市販で手に入る。
【００３３】
ナノ粒子状ＩＲ吸収剤の使用量は、幅広い範囲で変えることができ、その量は例えば、ポリマー組成物の最終的な使用目的による。通常、ＩＲ吸収剤の効果的な作用にとって決定的となるのは、ポリマー組成物を通して熱照射が通過してきた場合に、ＩＲ吸収剤が熱照射を吸収するため、熱照射通過箇所に充分に存在していることである。
【００３４】
ポリマー組成物中のナノ粒子状ＩＲ吸収剤の量は、工程ａからの熱可塑性ポリマー溶融物に対して最大２質量％である。ＩＲ吸収剤の量は好ましくは、０．００１〜１質量％、極めて好ましくは０．０１〜０．５質量％、及びとりわけ０．０１〜０．２質量％である。
【００３５】
ポリマー組成物により吸収されるＩＲ照射の割合は、その都度所望の適用次第である。ポリマー組成物は例えば、入射するＩＲ照射の５％超を吸収する。好ましくは入射するＩＲ照射の２０％超、極めて好ましくは５０％超が吸収される。
【００３６】
本発明による方法の工程（ｂ）で調製物を作製するためには通常、液状担体材料と、ナノ粒子状のＩＲ吸収剤とを相互に混合する。ここでこの混合は基本的に、当業者に公知の任意の混合装置、例えば撹拌機、押出機、及び混練機によって行うことができる。
【００３７】
ポリマー組成物製造のための本発明による方法の好ましい実施態様では、工程（ｂ）における、その場でのプラズマ合成による金属ホウ化物含有組成物の作製は、未公開のEP 08167612.4に記載されているように行う。ここで金属ホウ化物のための出発材料を作製し、この出発材料をプラズマ条件下で熱処理にかけ、得られた生成物を素早く冷却し、こうして得られる冷却された生成物を液体に入れ（ここで懸濁液が得られる）、この懸濁液は本発明による方法の工程（ｂ）における調製物として直接使用できる。金属ホウ化物のための出発材料は例えば、適切な出発原料からの合成によって作製する。この手法の利点は、用いられる調製物の純度が高いことにある。ここでとりわけ例えば、粉砕法の際に生じる粉砕体摩耗が避けられる。この摩耗は、系外物質による調製物の不純化、及び後のポリマー組成物の濁りにつながりかねない。
【００３８】
他の実施態様では、好適には少なくとも１つの金属ホウ化物、好ましくはＭＢ6、とりわけＬａＢ6を担体媒体に混入し、同時に微粉砕しながら、好ましくはミル粉砕することによって、工程（ｂ）からの調製物の作製を行う。この変法ではもちろん、既にナノ粒子状粒子の形態で存在する金属ホウ化物を使用することができる。微粉砕すべき金属ホウ化物は好ましくは、非ナノ粒子状形態で使用する。とりわけ微粉砕すべき金属ホウ化物は、大きさが最初は５００ｎｍ〜５０μｍ、好ましくは１〜２０μｍである。
【００３９】
微粉砕化は、このために適切な装置、好適にはミル、例えばビーズミル、撹拌ビーズミル、循環ミル（ピンミルシステムを有する撹拌ビーズミル）、ディスクミル、リングチャンバミル、ダブルコーンミル、３ローラ装置、及びバッチミル（Arno Kwade, "Grinding and Dispersing with Stirred Media Mills: Research and Application", Technische Universitaet Braunschweig FB Maschinenbau; Auflage: 1 , 2007参照）で行う。所望の場合には、粉砕工程で投入される熱エネルギーを排出するための冷却装置を備える粉砕チャンバが構成されていてよい。本発明による調製物を製造するための湿式粉砕に適しているのは例えば、Drais Superflow DCP SF 12のビーズミル、Netzsch-Feinmahltechnik GmbH社（ドイツ国、Selb在）の循環ミルシステムZETA、又はNetzsch Feinmahltechnik GmbH社のディスクミルである。
【００４０】
ミル粉砕のためにはしばしば、酸化アルミニウム、酸化ジルコン、又はイットリウムでドープされた酸化ジルコン製の粉砕体が使用される。本発明による方法の範囲では好ましくは、工程（ｂ）から調製物を作製する際、ＩＲ吸収剤を有する担体媒体のミル粉砕を、酸化アルミニウム製の粉砕体を用いて行う。このようなミル粉砕の利点は、通常使用される酸化ジルコン製粉砕体の場合に現れる摩耗（この摩耗は通常、ポリマー組成物の濁りにつながる）が、現れないことである。
【００４１】
よって本発明による方法により製造されるポリマー組成物は好ましくは、酸化ジルコン含分が非常に僅かである。好ましくは、ポリマー組成物に対して０．２質量％未満、特に好ましくは０．１５質量％未満、酸化ジルコンが含まれている。
【００４２】
よってさらなる好ましい実施態様において、本発明による方法により製造されるポリマー組成物は、ナノ粒子状金属ホウ化物、好ましくはＭＢ6、とりわけＬａＢ6を、０．００１〜１質量％、極めて好ましくは０．０１〜０．８質量％、及びとりわけ０．０１〜０．５質量％含み、酸化ジルコンを非常に僅かな含分で含む。酸化ジルコンは、好ましくは酸化ジルコンとナノ粒子状金属ホウ化物の全量に対して５０質量％未満、特に好ましくは４０質量％未満である。ここで極めて好ましくは、ナノ粒子状金属ホウ化物は、質量平均粒子直径が最大２００ｎｍ、好ましくは最大１５０ｎｍ、とりわけ７０〜１３０ｎｍである。
【００４３】
微粉砕は好ましくは、主な量、とりわけ担体媒体の少なくとも８０〜１００％を添加しながら行う。
【００４４】
微粉砕のために必要となる時間の長さにより、公知の方法で作用物質粒子の所望の微細度若しくは粒径が調整され、これらは当業者に慣用の実験で測定できる。例えば、３０分〜７２時間の範囲の粉砕時間が有利と実証されているが、より長い所要時間も考えられる。
【００４５】
微粉砕における圧力条件と温度条件は一般的に重要ではない。よって例えば常圧が適していると実証されている。温度としては例えば、１０〜１００℃の範囲の温度が適していると実証されており、ここで温度上昇は通常、粉砕時間の減少につながる。
【００４６】
ナノ粒子状ＩＲ吸収剤のアグロメレート化や合体を基本的に防止するため、及び／又は担体媒体での粒子相の良好な分散性を保証するため、使用するＩＲ吸収剤を表面変性若しくは表面被覆することができる。粒子は例えば、その表面の少なくとも一部に一層又は多層の被覆を有し、この層はイオノゲン性、イオン性、及び／又は非イオン性界面活性基を有する化合物を少なくとも１つ含有するものである。界面活性基を有する化合物は好適には、無機強酸の塩、例えば硝酸塩及び過塩素酸塩、飽和及び不飽和の脂肪酸、例えばパルミチン酸、マーガリン酸、ステアリン酸、イソステアリン酸、ノナデカン酸、リグノセリン酸、パルミトオレイン酸、オレイン酸、リノール酸、リノレン酸、及びエレオステアリン酸、第四級アンモニウム化合物、例えばテトラアルキルアンモニウムヒドロキシド、例えばテトラメチルアンモニウムヒドロキシド、シラン、例えばアルキルトリアルコキシシラン、及びこれらの混合物から選択されている。好ましい態様において、本発明により使用されるナノ粒子状ＩＲ吸収剤は、界面変性剤を含まない。
【００４７】
工程（ｂ）からの調製物の製造は好適には、その場での微粉砕、特にその場でのミル粉砕によって、引き続き使用する液状担体媒体で行う。この際にとりわけ、分散状態に達した後に担体媒体を調製物から除去せず、分散状態が保たれる範囲でその割合をできるだけ減少させる。場合により部分的又は完全な担体媒体の交換を液−液変換によって行うが、この際に分散状態が保たれたままである。担体媒体の交換は好適には、調製物の製造後にはもはや行わない。しかしながら、分散状態が保たれる限り、担体媒体と相容性のさらなる成分を少なくとも１つ添加することができる。１つ又は複数のさらなる成分の添加は、分散された調整物の製造前、製造中、又は製造後に行うことができる。好適にはその場での微粉砕により得られる調製物を直接、その製造に引き続きさらなる加工に供する。
【００４８】
工程（ｂ）からの調製物の固体含分は、工程（ｂ）からの調製物の全質量に対して好適には少なくとも１質量％、特に好適には少なくとも１０質量％、極めて特に好適には少なくとも２０質量％、及びとりわけ２０〜４０質量％である。
【００４９】
工程（ｂ）からの調製物中のナノ粒子状ＩＲ吸収剤の含分は、工程（ｂ）からの調製物の全質量に対して好適には少なくとも１質量％、特に好適には少なくとも１０質量％、極めて特に好適には少なくとも２０質量％、及びとりわけ２０〜４０質量％である。
【００５０】
工程（ｂ）からの調製物の金属ホウ化物、とりわけＭＢ6の含分は、調製物の全固体含分に対して好適には少なくとも５０質量％、特に好ましくは少なくとも６５質量％である。
【００５１】
前述の通り工程（ｂ）で、ワックスとその中に分散されたナノ粒子状ＩＲ吸収剤とを含有する調製物も使用できる。ナノ粒子状ＩＲ吸収剤のワックスへの混入は、通常の、当業者に公知の方法で混合装置で行う。ここでこの混入は、いわゆるフラッシュプロセス、例えば未公開の欧州特許出願08159697.5の方法を用いて行うことができる。ここでナノ粒子状ＩＲ吸収剤はしばしば、極性溶液又は水溶液中に分散液の形で存在する。混合装置としては、バッチ式混練機、分散混練機、また混合装置付き押出機が使用できる。特に好ましくは、ナノ粒子状ＩＲ吸収剤分散液の混入は、バッチ式混練機で行う。ここで混練物質の温度、ナノ粒子状ＩＲ吸収剤対ワックスの量比、投入する剪断力、及び剪断時間の長さは重要である。ナノ粒子状ＩＲ吸収剤の分散液をワックスに混入する際には、やや高められた温度で始まり、物質の粘度を高めるため引き続き温度を下げるという、温度プログラムを行う。これにより分散結果が改善される。好ましくは、ワックスを溶融させるために混練機に入れ、それからナノ粒子状ＩＲ吸収剤の分散液を少しずつ、又は一度に加える。ワックスはまた、溶融物として混合機構に投入できる。好ましくは、５０〜１５０℃の温度を選択する。混合機構中の温度は特に好ましくは、７０〜１２０℃である。ナノ粒子状ＩＲ吸収剤がワックス相の非極性環境に移行したかどうかは、極性溶剤若しくは水性溶剤、又は水が分離したかどうかによってわかり、これらは温度次第で液滴の形で、又は混練物質の水蒸気として出て行く。
【００５２】
ナノ粒子状ＩＲ吸収剤が極性分散液からワックスへと相転移することにより、本発明による方法の工程（ｂ）に適した組成物が生じる。この溶剤は様々な方法で、組成物から分離することができる。溶剤は混合機構から排出若しくは蒸発させることができ、又は調製物を混合機構から取り出し、引き続き任意で粉砕することができる。
【００５３】
調製物は一般的に、取り扱い性を容易にするため、また更に加工するために微粉砕される。ここで調製物は顆粒化、ペレット化、又は粉末化することができる。本発明による方法の工程（ｂ）で液状組成物として使用するため、この組成物はもちろん溶融状態で存在する。
【００５４】
工程（ｂ）からの液状調製物と、工程（ａ）からのポリマー溶融物との混合は、当業者に公知の混合装置、例えば単軸押出機又は共押出機や、カレンダー成形機で行う。ここで工程（ａ）でのポリマー溶融物の作製は、工程（ｃ）での混合過程の前、又はそれと同時に行うことができる。ポリマー溶融物は好ましくは、混合直前、又は混合の間に作製する。工程（ｂ）における液状組成物の作製は通常、工程（ｃ）における混合の前に行う。作製された液状組成物は好ましくは、工程（ｃ）での混合の間に、１つ又は複数の工程でポリマー溶融物に添加する。
【００５５】
本発明による方法の好ましい実施態様では、ポリマー溶融物（ａ）の作製、及びポリマー溶融物と調整物（ｂ）との混合（ｃ）は、押出成形法、射出成形法、ブロー成形法、又は混練法の範疇で行う。
【００５６】
工程（ｃ）において好ましいのは、いわゆるバッチ添加法（Masseadditivierungs-verfahren）によるポリマー組成物の製造である。適切なバッチ添加法として具体的には、押出成形、また共押出、射出成形、ブロー成形、又は混練が挙げられる。ここで工程（ｂ）からの液状組成物は好適には、ポリマー組成物の製造に使用される加工温度を上回る沸点及び／又は発火点を有する。他の好ましい実施態様では、工程（ｂ）からの液状組成物は好適には、ポリマー組成物の製造に使用される加工温度を下回る沸点と、前記加工温度を上回る発火点を有する。
【００５７】
工程（ｂ）からの液状組成物の担体媒体の除去、とりわけほぼ完全な除去は、ポリマーへの混入後には通常必要ではなく、このことは本発明による方法の利点である。
【００５８】
本発明による方法の範疇では、工程（ｃ）での混合後、ポリマー組成物を工程（ｄ）で加工する。ここでこの加工は、プラスチック加工のために慣用の、当業者に公知の工程に従って行う。ポリマー組成物はとりわけ、押出成形、コンパウンド化、顆粒又はペレットへの加工、押出成形、また共押出、射出成形、ブロー成形、又は混練による成形体への加工によって、工程（ｄ）でさらに加工できる。ポリマー組成物は好ましくは、押出成形又は共押出によってシートに加工される（Saechtling Kunststoff Taschenbuch, 28. Auflage, Karl Oberbach, 2001参照）。
【００５９】
本発明のさらなる対象は、上記本発明による製造方法により製造されるポリマー組成物である。
【００６０】
特別な実施態様では、本発明によるポリマー組成物若しくは前記組成物から製造される成形体は、熱可塑性ポリマー成分を含むか、又は熱可塑性ポリマー成分から成る。熱可塑性樹脂はその良好な加工性により特徴付けられ、軟化状態では例えばプレス成形、押出成形、射出成形、又は他の成型法により成形部材に加工できる。
【００６１】
本発明によるポリマー組成物はさらに、少なくとも１つの添加剤を含むことができ、この添加剤は好適には、着色剤、抗酸化剤、光安定剤、ＵＶ吸収剤、立体障害性アミン光安定剤（ＨＡＬＳ）、ニッケル失活剤、金属失活剤、強化材、充填材、曇り防止剤（防曇剤）、殺生剤、酸捕捉剤、帯電防止剤、長波のＩＲ照射のためのさらなるＩＲ吸収剤、例えばカオリン、凝集防止剤、例えばＳｉＯ2、光散乱剤、例えばＭｇＯ又はＴｉＯ2、無機又は有機の反射材（例えばアルミニウムフレーク）から選択されている。
【００６２】
ポリマー組成物中の任意のさらなる添加剤の全量は、工程（ａ）からのポリマー溶融物に対して最大１５質量％である。これらの添加剤の量は好ましくは、０．５〜１５質量％、極めて好適には０．５〜１０質量％、とりわけ０．５〜７．５質量％である。
【００６３】
これらの任意の添加剤は、本発明によるポリマー組成物製造の際に工程（ａ）、（ｂ）、（ｃ）、及び／又は（ｄ）の１つの工程で、又は本方法の任意の更なる工程の範囲で添加する。添加剤の添加は、例えば工程（ａ）でポリマー溶融物作製の際に行うことができ、又はポリマー溶融物に使用されるポリマーが既に添加剤を含んでいてよい。添加剤の添加はまた、工程（ｂ）における液状組成物の作製とともに行うこともでき、この場合、前記組成物は添加剤を既に含有している。工程（ｃ）における混合の際にも、ポリマー溶融物の混合物に、及び液状調製物に、さらなる添加剤を添加することができる。さらなる添加剤は、加工（ｄ）の間にもなお、ポリマー組成物に添加することができる。
【００６４】
本発明による方法で製造されたポリマー組成物によって、成形体が製造できる。この成形体は、本発明により製造されたポリマー組成物から、当業者に公知の方法、例えば押出成形、共押出、射出成形、及びブロー成形によって製造できる。
【００６５】
本発明のさらなる対象は、ポリマー組成物の使用、及び熱管理における成形体の使用である。熱管理とは、入射する熱照射により発生する熱が不所望の、自動車、建築、住居、オフィス、倉庫、スタジアム、空港、又は他の領域における適用を含む。
【００６６】
ポリマー組成物又は成形体は好ましくは、農業で、とりわけ温室用シートとして使用する。農業でのさらなる好ましい適用は、さらなる農業シート、例えばサイレージシート（Silagefolien）、巻伸ばし式サイレージシート（Wickelstretchsilagefolien）、包装シート、例えばストレッチカバーや伸縮カバー、又は重荷用袋である。
【００６７】
本発明のさらなる対象は、本発明により製造されるポリマー組成物を含有するシートであり、ここでこのシートは１〜７つの層、好ましくは１〜４つの層、とりわけ１〜３つの層を有する。このシートは好ましくは、厚さが最大５００μｍ、好ましくは１００〜３００μｍ、極めて好ましくは１５０〜２５０μｍ、とりわけ１５０〜２００μｍである。このシートは通常、厚さが少なくとも３０μｍである。このシートは例えば、押出成形又は共押出により、例えばSaechtling Kunststoff Taschenbuch, 28. Auflage, Karl Oberbach, 2001に記載されているように製造できる。
【００６８】
本発明による成形体は好ましくは、ガラス張り材料又は屋根材料として、農業、とりわけ温室シートとして、又は窓部材として使用される。
【００６９】
もちろん、本発明による成形体を用いて、１つ又は複数の成形体を有する物品、とりわけ部材が製造できる。このような部材はとりわけ、建物の熱管理に使用できる。
【００７０】
ナノ粒子状ＩＲ吸収剤を含む本発明によるポリマー組成物又は成形体の使用により、例えば建物、自動車、又は温室の表面で熱照射作用に対する効果的な遮断が可能になる。当該材料により、内部空間の熱管理が可能になる。一般的に、当該材料によって可視光に対する高い透明性と同時に、効果的な熱照射遮断が保証され、これにより内部空間は太陽光のもとで明るいまま、それほど激しく温まらない。高められた透明性は、温室シートでポリマー組成物を使用する際に、温室で保護された植物の収穫向上に対して直接肯定的に作用する。
【００７１】
本発明を実施例によりさらに詳細に説明するが、これらの実施例は本発明の対象を制限するものではない。
【００７２】
実施例：
実施例１：
熱管理機能を有する農業シートの製造
量の記載は、マスターバッチ又はシートの全量に対する質量％で記載されている。
【００７３】
僅かな体積の添加剤をシートに添加若しくは均質に混入することはしばしば困難なため、添加剤をまずマスターバッチの形に加工する。これにより、シートに加工されるポリマーの均質な添加がシート面全体に渡って保証され、工程が容易になる。
【００７４】
以下の添加剤を、押出機で加工してマスターバッチにした：
ナノ粒子状ＬａＢ6、１．２５％、その場でのプラズマ合成により製造したもの、
Uvinul（登録商標）5050H（ＨＡＬＳ）１５．０％
Uvinul（登録商標）3008（ＵＶ吸収剤）７．５％、
Irganox（登録商標）B 225（Ciba社のIrgafos（登録商標）168と、Irganox（登録商標）1010との混合物、抗酸化剤）２．５％
ＬＤＰＥ（低密度ポリエチレン）７３．７５％。
【００７５】
ナノ粒子状ＬａＢ6をポリマー溶融物（ＬＤＰＥ）に液体供給部を介して添加し、他の成分は粉末若しくは顆粒として添加した。
【００７６】
マスターバッチ８％をＬＤＰＥ顆粒９２％と一緒にサイロを介して押出機の充填漏斗に入れ、それからこれらの成分を加工して均質なプラスチック組成物にした。溶融したポリマーをノズルを介して放出し、適切な空気流によりシートブローに成形し、これを冷却後シートに畳んで巻取った。
【００７７】
これらのシートを温室で使用し、これを温度推移について、標準的なシートを用いた他の温室コンパートメントと比較した。
【００７８】
冬に本発明によるシートを使用した場合、日中で最高温度は、平均で最大５℃下げることができた。これに対して夜間は、１〜２℃だけより低い温度が測定された。
【００７９】
これに対して夏の昼間には、最大１０℃の温度減少が検出された。
【００８０】
以下の組成を有するさらなるシートは、上記方法により製造されたものである。
【００８１】
実施例２：
シートの組成：
Uvinul（登録商標）5050H（ＨＡＬＳ）１．０％、Uvinul（登録商標）3008（ＵＶ吸収剤）０．５％、Irganox（登録商標）1010  ０．３％、Irgafos（登録商標）168  ０．２％、ナノ粒子状ＬａＢ6  ０．０３％、Lupolen（登録商標）1840 D（ＰＥ）９７．９７％。
【００８２】
このシートはＩＲ照射透過性を、７５０〜１５００ｎｍの波長範囲において、ナノ微粒子状ＬａＢ6の無いシートに比べて最大５０％減少させる。
【００８３】
このシートは同様にＩＲ照射透過性を、７５０〜１５００ｎｍの波長範囲において、凝集された非ナノ粒子状ＬａＢ6粒子（粒径は例えば１μｍ〜５０μｍ）を有するシートと比べて、最大５０％減少させる。
【００８４】
実施例３〜６のさらなるシート組成もまた、実施例２に匹敵する透過性の減少を示す。
【００８５】
実施例３：
シートの組成：
Uvinul（登録商標）5050H  １．０％、Uvinul（登録商標）3008  ０．５％、Irganox（登録商標）1010  ０．３％、Irgafos（登録商標）168  ０．２％、ナノ粒子状ＬａＢ6  ０．０３％、Lupolen（登録商標）1840 D  ９７．９７％。
【００８６】
実施例４：
シートの組成：
Uvinul（登録商標）5050H  １．０％、Uvinul（登録商標）3008  ０．５％、Irganox（登録商標）1010  ０．３％、Irgafos（登録商標）168  ０．２％、ナノ粒子状ＬａＢ6  ０．０２２５％、Mark it（登録商標）（レーザーマーキング用のアンチモン化合物）０．００７５％、Lupolen（登録商標）1840 D  ９７．９７％。
【００８７】
実施例５
シートの組成：
Uvinul（登録商標）5050H  １．０％、Uvinul（登録商標）3008  ０．５％、Irganox（登録商標）1010  ０．３％、Irgafos（登録商標）168  ０．２％、ナノ粒子状ＬａＢ6  ０．０３％、酸化マグネシウム０．５％、Lupolen（登録商標）1840 D  ９７．４７％。
【００８８】
実施例６
シートの組成：
Uvinul（登録商標）5050H  １．０％、Uvinul（登録商標）3008  ０．５％、Irganox（登録商標）1010  ０．３％、Irgafos（登録商標）168  ０．２％、ナノ粒子状ＬａＢ6  ０．０３％、K1010（Ｎｉチタン酸塩）０．１％、Lupolen（登録商標）1840 D  ９７．８７％。
【国際調査報告】
2012517517.tif 000002
2012517517.tif 000003
2012517517.tif 000004
2012517517.tif 000005
2012517517.tif 000006
2012517517.tif 000007